출발 원료 로서 , 황화 리튬 ( Li 2 S ) , P - P 결합 을 갖 는 단체 인 ( P , 적린 ) 및 단체 황 ( S , S 8 ) 을 사용 하 였 다 . 이 들 분말 을 Ar 분위기 하 ( 노점 - 70 ℃) 의 글로브 박스 내 에서 25 Li 2 S · 25 P · 50 S 의 몰 비 가 되 도록 , Li 2 S 를 0 . 6516 g , P 를 0 . 4391 g , S 를 0 . 9093 g 칭량 하 였 다 . 다음 으로 , 탈수 헵탄 ( 수분 량 30 ppm 이하 ) 을 4 g 칭량 하 였 다 . 이 들 재료 를 유성 형 볼 밀 의 용기 ( 45 cc , ZrO 2 제 ) 에 투입 하 고 , 또한 ZrO 2 볼 ( φ 5 ㎜, 53 g ) 을 투입 하 여 용기 를 완전히 밀폐 하 였 다 ( Ar 분위기 ) . 이 용기 를 유성 형 볼 밀기 ( 프릿츠 제조 P 7 ) 에 장착 하 고 , 대반 회전수 500 rpm 으로 40 시간 메커니컬 밀링 을 실시 하 였 다 . 그 후 , 얻 어 진 시료 를 150 ℃ 에서 진공 건조 시켜 , 황화물 고체 전해질 재료 ( Li 4 P 2 S 6 조성 의 유리 ) 를 얻 었 다 .